【手続補正書】
【提出日】令和3年4月8日(2021.4.8)
【手続補正１】
【補正対象書類名】明細書
【補正対象項目名】０２６７
【補正方法】変更
【補正の内容】
【０２６７】
上述の実施態様及び実施例は、単なる例示でありかつ非限定的であることが意図される。当業者は、通常の実験を超えないものを用いて、特定の化合物、材料、及び手順の多数の等価物を認識するであろうし又は確認することができるであろう。そのような等価物はすべて、範囲内であるとみなされ、添付の特許請求の範囲に包含される。
本件出願は、以下の態様の発明を提供する。
（態様１）
金属アノード、
カソード、
該金属アノードと該カソードとの間のセパレーター、
金属ハロゲン化物塩及び有機化合物を含み、該金属アノード、該カソード、及び該セパレーターと直接接触している、イオン液体電解質(ILE)又は深共晶溶媒電解質(DES)、
該ILE又はDESと直接接触し、かつ該金属アノード、該カソード、及び該セパレーターを内封する、化学的に適合性の筐体
を備えるバッテリーであって、
該化学的に適合性の筐体が、疎水性ポリマー、フッ素化ポリマー、アルミニウム金属、フッ素化ポリマー被覆パウチ、及びフッ素化ポリマー被覆容器からなる群から選択される材料を含む、前記バッテリー。
（態様２）
前記化学的に適合性の筐体が、該化学的に適合性の筐体に対してシールされた液体又は気体用のシール可能なポートをさらに備える、態様1記載のバッテリー。
（態様３）
疎水性ポリマー、フッ素化ポリマー、アルミニウム金属、フッ素化ポリマー被覆パウチ、及びフッ素化ポリマー被覆容器からなる群から選択される前記材料が、前記ILE又はDESと直接接触している、態様1記載のバッテリー。
（態様４）
前記化学的に適合性の筐体が、フッ素化ポリマーを含む、態様1記載のバッテリー。
（態様５）
前記ILE又はDESが、前記化学的に適合性の筐体の最内壁を濡らさない、態様1記載のバッテリー。
（態様６）
前記化学的に適合性の筐体が、パウチを含む、態様1〜5のいずれか1項記載のバッテリー。
（態様７）
前記化学的に適合性の筐体が、フッ素化ポリマー、アルミニウム、又はフッ素化ポリマー被覆アルミニウム製の容器である、態様1〜5のいずれか1項記載のバッテリー。
（態様８）
前記フッ素化ポリマーが、前記金属アノード、前記カソード、及び前記イオン液体電解質を、周囲条件への曝露から保護する、態様1〜6のいずれか1項記載のバッテリー。
（態様９）
前記フッ素化ポリマーが、約1μm〜1000μmの厚みを有する、態様1〜8のいずれか1項記載のバッテリー。
（態様１０）
前記フッ素化ポリマーが、フッ素化エチレンプロピレン(FEP)、ポリテトラフルオロエチレン(PTFE)、ポリフッ化ビニリデン(PVDF)、ヘキサフルオロプロピレン(HFP)、PVDF-HFP、及びそれらの組合せから選択される、態様1〜9のいずれか1項記載のバッテリー。
（態様１１）
前記フッ素化ポリマーが、FEPである、態様10記載のバッテリー。
（態様１２）
前記化学的に適合性の筐体が、Al金属を含む、態様1〜11のいずれか1項記載のバッテリー。
（態様１３）
前記Al金属が、前記ILE又はDESからの腐食を受けない、態様12記載のバッテリー。
（態様１４）
前記化学的に適合性の容器が、前記金属アノード、前記カソード、前記セパレーター、及び前記ILE又はDES電解質を収容するパウチである、態様1〜13のいずれか1項記載のバッテリー。
（態様１５）
前記パウチが、剛直なハウジングによって囲まれている、態様14記載のバッテリー。
（態様１６）
前記液体又は気体用のシール可能なポートが、FEPチューブ、PPチューブ、ポリエチレンチューブ、金属チューブ、又はそれらの組み合わせを備える、態様1〜15のいずれか1項記載のバッテリー。
（態様１７）
前記金属チューブが、Al金属チューブである、態様16記載のバッテリー。
（態様１８）
前記液体又は気体用のシール可能なポートが、FEPチューブを備える、態様16記載のバッテリー。
（態様１９）
前記液体又は気体用のシール可能なポートが、前記化学的に適合性の筐体を通って延びるポリプロピレンチューブに接続された、該化学的に適合性の筐体から離れて延びる外部ポリエチレンチューブを備える、態様1〜16のいずれか1項記載のバッテリー。
（態様２０）
Al層と前記化学的に適合性の筐体との間のポリプロピレン層に対してシールされたPPチューブを備える、態様19記載のバッテリー。
（態様２１）
前記液体又は気体用のシール可能なポートが、FEPチューブを備え、かつ前記化学的に適合性の筐体が、FEPから選択されるフッ素化ポリマーである、態様1〜16のいずれか1項記載のバッテリー。
（態様２２）
前記金属アノードが、Alである、態様1〜21のいずれか1項記載のバッテリー。
（態様２３）
前記カソードが、天然黒鉛及び合成黒鉛からなる群から選択される炭素を含む、態様1〜22のいずれか1項記載のバッテリー。
（態様２４）
前記カソードが、高純度かつ高黒鉛化度の天然黒鉛フレークを含む、態様23記載のバッテリー。
（態様２５）
前記カソードが、熱分解黒鉛を含む、態様23記載のバッテリー。
（態様２６）
ガラス状炭素、炭素繊維紙、炭素繊維布、黒鉛繊維紙、及び黒鉛繊維布からなる群から選択されるカソード集電体をさらに含む、態様1〜25のいずれか1項記載のバッテリー。
（態様２７）
金属基板からなる群から選択されるカソード集電体をさらに含む、態様1〜26のいずれか1項記載のバッテリー。
（態様２８）
前記金属基板が、網又は箔である、態様27記載のバッテリー。
（態様２９）
前記金属が、ニッケル(Ni)又はタングステン(W)である、態様27又は29記載のバッテリー。
（態様３０）
前記金属基板が、Ni箔、Ni網、W箔、又はW網である、態様29記載のバッテリー。
（態様３１）
カソードが、ポリマー結合剤、及び該ポリマー結合剤とブレンドされたカソード活物質を含む、態様1〜30のいずれか1項記載のバッテリー。
（態様３２）
ポリマー結合剤が、親水性ポリマー結合剤である、態様31記載のバッテリー。
（態様３３）
前記親水性ポリマー結合剤が、ポリアクリレート、ポリアクリル酸(PAA)、ポリビニルアルコール(PVA)、PAA-PVA、ポリアクリル酸ラテックス、セルロース、セルロース誘導体、アルギネート、ポリエチレングリコール、スチレン-ブタジエンゴム、ポリ(スチレン-co-ブタジエン)、スチレン-ブタジエンゴム、ポリ(3,4-エチレンジオキシチオフェン)、及びそれらの組合せからなる群から選択される、態様1記載のバッテリー。
（態様３４）
前記セパレーターが、SiO2ガラス繊維を含む、態様1〜33のいずれか1項記載のバッテリー。
（態様３５）
前記ILEが、1-エチル-3-メチルイミダゾリウムクロリドを含む、態様1〜34のいずれか1項記載のバッテリー。
（態様３６）
前記ILEが、金属ハロゲン化物及び有機化合物の混合物を含む、態様1〜35のいずれか1項記載のバッテリー。
（態様３７）
前記金属ハロゲン化物が、AlCl3であり、かつ前記有機化合物が:
(a)1-エチル-3-メチルイミダゾリウム、N-(n-ブチル)ピリジニウム、ベンジルトリメチルアンモニウム、1,2-ジメチル-3-プロピルイミダゾリウム、トリヘキシルテトラデシルホスホニウム、1-ブチル-1-メチル-ピロリジニウム、及びそれらの組合せからなる群から選択されるカチオン;並びに
(b)クロリド、テトラフルオロボレート、トリ-フルオロメタンスルホネート、ヘキサフルオロホスフェート、ビス(トリフルオロメタンスルホニル)イミド、及びそれらの組合せからなる群から選択されるアニオン
を含む、態様36記載のバッテリー。
（態様３８）
前記金属ハロゲン化物が、AlCl3であり、かつ前記有機化合物が、1-エチル-3-メチルイミダゾリウムクロリドである、態様36又は37記載のバッテリー。
（態様３９）
前記金属ハロゲン化物が、AlCl3であり;かつ
前記有機化合物が、1-エチル-3-メチルイミダゾリウムクロリド、1-エチル-3-メチルイミダゾリウムビス(トリフルオロメチルスルホニル)イミド、1-エチル-3-メチルイミダゾリウムテトラフルオロボレート、1-エチル-3-メチルイミダゾリウムヘキサフルオロホスフェート、尿素、メチル尿素、エチル尿素、それらの混合物、及びそれらの組合せからなる群から選択される、態様36又は37記載のバッテリー。
（態様４０）
前記カソードが、真空下で少なくとも1回の電気化学的サイクルのために、電気化学的にサイクル運転されたイオン液体電解質で浸潤されている、態様1〜39のいずれか1項記載のバッテリー。
（態様４１）
Al金属アノード、
Alタブを有するAl集電体、
SiO2ガラス繊維セパレーター、
Ni箔上に黒鉛を備えるカソード、及び
Ni、W、又はCタブを有するNi、W、又はC集電体、
を備える、態様1記載のバッテリー。
（態様４２）
バッテリー内に電解質を形成する方法であって、以下の工程:
金属アノード、
カソード、
該金属アノードと該カソードとの間のセパレーター、
金属ハロゲン化物塩及び有機化合物を含み、該金属アノード、該カソード、及び該セパレーターと直接接触している、イオン液体電解質(ILE)又は深共晶溶媒電解質(DES)、
該ILE又はDESと直接接触し、かつ該金属アノード、該カソード、及び該セパレーターを内封する、化学的に適合性の筐体、及び
該化学的に適合性の筐体に対してシールされた液体又は気体用のシール可能なポート;
を備えるバッテリーであって、
該化学的に適合性の筐体が、疎水性ポリマー、フッ素化ポリマー、アルミニウム金属、フッ素化ポリマー被覆パウチ、及びフッ素化ポリマー被覆容器からなる群から選択される材料を含む、前記バッテリーを準備する工程;及び
該バッテリーを少なくとも2回以上サイクル運転しながら、真空引きすることによって、該バッテリーの内部の圧力を低下させる工程
を含む、前記方法。
（態様４３）
残留水、塩酸、有機不純物、又はそれらの組合せを前記電解質から除去する、態様42記載の方法。
（態様４４）
バッテリーのサイクル運転の間に前記バッテリーカソード及びアノードでの水素などの副反応生成物を除去する、態様42記載の方法。
（態様４５）
バッテリーを準備する工程が、それぞれが、金属アノード、カソード、セパレーター、及びイオン液体電解質(ILE)又は深共晶溶媒(DES)を備える、少なくとも1つ以上の電気化学的セルを形成することを含み;かつ
該ILE又はDESが、金属ハロゲン化物塩及び有機化合物の混合物を含む、態様42〜44のいずれか1項記載の方法。
（態様４６）
並列に重ねられた2つ以上の電気化学的セルを形成することをさらに含む、態様45記載の方法。
（態様４７）
フッ素化ポリマー筐体をシールして、前記少なくとも1つ以上の電気化学的セルを内封することをさらに含む、態様45又は46記載の方法。
（態様４８）
前記バッテリーを少なくとも30回の充放電サイクルのサイクル運転しながら真空引きすることによって、該バッテリー内の圧力を低下させることを含む、態様42〜47のいずれか1項記載の方法。
（態様４９）
5パスカル(Pa)以上かつ101,325Pa未満まで前記圧力を低下させることを含む、態様42〜47のいずれか1項記載の方法。
（態様５０）
少なくとも5パスカル(Pa)まで前記圧力を低下させることを含む、態様42〜49のいずれか1項記載の方法。
（態様５１）
少なくとも0.1Torr(13.33Pa)以下まで前記圧力を低下させることを含む、態様42〜49のいずれか1項記載の方法。
（態様５２）
前記バッテリーを室温で1V〜2.4Vの間でサイクル運転することを含む、態様42〜51のいずれか1項記載の方法。
（態様５３）
-20℃で1〜2.7Vの間で前記バッテリーをサイクル運転することを含む、態様42〜51のいずれか1項記載の方法。
（態様５４）
50℃で2.1〜2.7Vの間で前記バッテリーをサイクル運転することを含む、態様42〜51のいずれか1項記載の方法。
（態様５５）
前記バッテリー内又はその周囲の圧力を、該バッテリーをサイクル運転しながら真空引きすることによって低下させた後に、前記液体又は気体用のポートをシールすることを含む、態様42〜54のいずれか1項記載の方法。
（態様５６）
前記バッテリー内又はその周囲の圧力を低下させることなく該バッテリーをサイクル運転させた後に、該バッテリーをサイクル運転しながら真空引きすることによって、該バッテリー内又はその周囲の圧力を低下させることをさらに含む、態様42〜55のいずれか1項記載の方法。
（態様５７）
前記バッテリー内又はその周囲の前記圧力を低下させることなく該バッテリーをサイクル運転させた後に、該バッテリーをサイクル運転しながら真空引きすることによって、該バッテリー内又はその周囲の圧力を低下させることが、前記サイクル運転の間の容量又はクーロン効率減衰を測定することの後に行われる、態様56記載の方法。
（態様５８）
真空下電気化学的にサイクル運転された電解質で、前記カソードを浸潤させることを含む、態様42〜57のいずれか1項記載の方法。
（態様５９）
前記方法が、過剰量のイオン液体電解質を、電気化学セルを含むパウチ内に注入すること、及び該電気化学セルを電気化学的にサイクル運転しながら、該イオン液体電解質を真空ポンプ引きすることを含む、態様42〜58のいずれか1項記載の方法。
（態様６０）
真空下電気化学的なサイクル運転を受けた前記電解質の一部を除去することを含む、態様42〜59のいずれか1項記載の方法。
（態様６１）
態様42〜60のいずれか1項記載の方法で作製されたバッテリー内の電解質。
（態様６２）
イオン液体電解質(ILE)を作製する方法であって、以下の工程:
疎水性ポリマー、フッ素化ポリマー、アルミニウム金属、フッ素化ポリマー被覆パウチ、及びフッ素化ポリマー被覆容器からなる群から選択される材料を含むシールされた化学的に適合性の筐体内に、金属ハロゲン化物及び有機化合物の混合物を含むILEを準備する工程;及び
該電気化学セルを少なくとも2回以上サイクル運転しながら真空引きすることによって、該シールされた電気化学セル内又はその周囲の圧力を低下させる工程
を含む、前記方法。
（態様６３）
残留水、塩酸、有機不純物、又はそれらの組合せを前記電解質から除去する、態様62記載の方法。
（態様６４）
バッテリーのサイクル運転の間に前記バッテリーカソード及びアノードでの水素などの副反応生成物を除去する、態様62記載の方法。
（態様６５）
バッテリーを準備することが、それぞれが、金属アノード、カソード、セパレーター、及びイオン液体電解質(ILE)又は深共晶溶媒(DES)を備える、少なくとも1つ以上の電気化学的セルを形成することを含み;かつ
該ILE又はDESが、金属ハロゲン化物塩及び有機化合物の混合物を含む、態様62〜64のいずれか1項記載の方法。
（態様６６）
バッテリーを準備する工程が、
前記バッテリー又は前記少なくとも1つ以上の電気化学的セルを囲んでいる化学的に適合性の筐体内の液体又は気体用のシール可能なポートを通じて、前記イオン液体電解質を注入することを含む、態様62〜65のいずれか1項記載の方法。
（態様６７）
前記バッテリー内又はその周囲の圧力を、該バッテリーをサイクル運転しながら真空引きすることによって低下させた後に、前記液体又は気体用のポートをシールすることを含む、態様62〜66のいずれか1項記載の方法。
（態様６８）
態様62〜67のいずれか1項記載の方法によって作製されたイオン液体電解質。
（態様６９）
充電式金属イオンバッテリー用のイオン液体又は深共晶溶媒電解質を作製するための方法であって、疎水性ポリマー、フッ素化ポリマー、アルミニウム金属、フッ素化ポリマー被覆パウチ、及びフッ素化ポリマー被覆容器からなる群から選択される材料を含むシールされた化学的に適合性の筐体である電気化学セル内に、金属ハロゲン化物及び有機化合物の混合物を含むイオン液体電解質(ILE)を準備すること;及び真空下;及び該電気化学セルを少なくとも2回以上サイクル運転しながら、該イオン液体電解質上又はその周囲で真空引きすることによって、該電気化学セル内又はその周囲の圧力を低下させること
を含む、前記方法。
（態様７０）
態様69記載の方法によって作製されたイオン液体電解質。